(57)【要約】【課題】コンクリートとタイルの間に設けるタイル張用シートを用いたタイル張工法であって、コンクリートの歪みに追従可能であることにより剥落を防止でき、コンクリート面の凹凸を吸収してタイル面を平坦に仕上げる。【解決手段】コンクリート(20)面上に塗布されたシート貼付剤(50)に貼付可能な貼付面をもつ貼付面形成材(2)と、基材(1)と、タイル(40)を張るためのモルタル(30)が含浸可能なモルタル含浸材(3)とを積層し一体化したタイル張用シート。コンクリート(20)面上にシート貼付剤(50)と塗布し、貼付面(2a)を前記シート貼付剤に対して貼付することによりタイル張用シートをコンクリート面上に貼付け、タイル張用シートのモルタル含浸材(3)に対してモルタル(30)を塗布し、モルタルに対してタイル(40)を張る。【選択図】図１
2009024363.tif 000002
【特許請求の範囲】
【請求項１】
コンクリート(20)面上に塗布されたシート貼付剤(50)に貼付可能な貼付面(2a)をもつ貼付面形成材(2)と、基材(1)と、タイル(40)を張るためのモルタル(30)が含浸可能なモルタル含浸材(3)とを積層し一体化したことを特徴とするタイル張用シート。
【請求項２】
コンクリート(20)面上に塗布されたシート貼付剤(50)に貼付可能な貼付面をもつ貼付面形成材(2)と、タイル(40)を張るためのモルタル(30)が含浸可能なモルタル含浸材(3)とを積層し一体化したことを特徴とするタイル張用シート。
【請求項３】
前記モルタル含浸材(3)が不織布であることを特徴とする請求項１又は２に記載のタイル張用シート。
【請求項４】
前記貼付面形成材(2)の貼付面(2a)が平滑であることを特徴とする請求項１〜３のいずれかに記載のタイル張用シート。
【請求項５】
前記シート貼付剤が樹脂接着剤又はポリマーセメントペーストであることを特徴とする請求項４に記載のタイル張用シート。
【請求項６】
前記シート貼付剤が樹脂接着剤の場合、前記貼付面形成材には複数の孔(2b)が穿設されていることを特徴とする請求項５に記載のタイル張用シート。
【請求項７】
請求項１〜６のいずれかに記載のタイル張用シート(10)を用いたタイル張工法であって、
コンクリート(20)面上にシート貼付剤(50)と塗布する第１工程と、
前記貼付面(2a)を前記シート貼付剤に対して貼付することにより前記タイル張用シートを前記コンクリート面上に貼り付ける第２工程と、
前記タイル張用シートの前記モルタル含浸材(3)に対してモルタル(30)を塗布する第３工程と、
前記モルタルに対してタイル(40)を張る第４工程とを有することを特徴とするタイル張工法。
【発明の詳細な説明】
【技術分野】
【０００１】
本発明は、建物や建造物等のコンクリート面にタイルを張るために用いられるタイル張用シート及びこれを用いたタイル張工法に関する。
【背景技術】
【０００２】
従来、コンクリート面にタイルを張る工法としては、コンクリート面上にモルタルを塗布してタイルを張る工法が一般的であった。また、コンクリート面上にエポキシ系等の樹脂接着剤を塗布してタイルを張る工法もよく行われている。
【０００３】
モルタル工法は、コンクリート面に多少の凹凸があってもモルタル層がその凹凸を吸収するため、凹凸の影響がタイル面に現れることなく、タイルを平坦に張ることができるという利点がある。しかしながら、モルタル工法では、タイルとコンクリート面との接合強度が比較的弱いため、荷重や熱により生じるコンクリートの歪みやひび割れに追従できず、タイルが剥落し易いという欠点があった。
【０００４】
また、樹脂接着剤工法は、タイルとコンクリート面との接合強度が非常に強く、また、弾性のある樹脂接着剤を用いることによりコンクリートの歪みに追従できるため、タイルが剥落し難いという利点がある。しかしながら、樹脂接着材工法では、コンクリート面の凹凸がそのままタイル面に影響するため、コンクリート面に凹凸がある箇所ではタイルを平坦に張れないという欠点があった。
【０００５】
そこで、特許文献１及び２では、コンクリート面とタイルの間に粗面シートを介在させ、モルタルでタイルを張る工法が提示されている。
【０００６】
図４は、特許文献１及び２に提示された粗面シートを用いたタイル張工法を概略的に示した図である。粗面シート１００は、例えば、特許文献２に記載のようにシート状の複数層からなる多層構造であり、中央の基材１０１の一方の面側にコンクリート側粗面材１０２が形成され、他方の面側にタイル側粗面材１０３が形成されている。基材１０１は、適宜の支持材である。コンクリート側粗面材１０２は、コンクリートになじむ凹凸のある粗面１０２ａを備え、一方、タイル側粗面材１０３は、モルタルになじむ凹凸のある粗面１０３ａを備えている。粗面材１０２、１０３は、例えば、樹脂繊維からなる不織布であり適宜の厚さを有する。不織布の繊維密度は、コンクリート又はモルタルになじみやすいように設定される。
【０００７】
図４を参照して従来の粗面シート１００を用いたタイル張工法を説明する。図４(ａ)に示すように、先ず、粗面シート１００をコンクリート用型枠１１０の一方の面全体に敷き込む。この敷き込みにおいては、後に型枠を容易に取り外せるように、例えば比較的弱い接着剤を仮固定材１２０として用い、粗面シート１００を貼り付ける。この作業は、型枠１１０を現場に設置する前に予め行っておく必要がある。
次に、図４(ｂ)に示すように、現場で型枠１１０を設置し、コンクリート２０を打設する。このとき、コンクリートが、コンクリート側粗面材１０２に含浸し固化することで、粗面シート１００とコンクリート２０が強固に接合される。
コンクリートの固化後、図４(ｃ)に示すように、型枠を取り外す。こうして、コンクリート面に粗面シート１００が一体化された状態となり、表面には粗面シート１００のタイル側粗面材１０３が現れている。
最後に、タイル側粗面材１０３にモルタル３０を塗布しタイル４０を張る。モルタル３０が、タイル側粗面材１０３に含浸することで粗面シート１００とモルタル３０が強固に接合される。
【０００８】
図４に示した粗面シートを用いた従来工法によれば、粗面シートがコンクリートの歪みに追従することにより、コンクリートの歪みによるタイルの剥落を防止できる。また粗面シート上に塗布されたモルタルは粗面シートと一体化するため、コンクリートに直接モルタルを塗布するモルタル工法に比べてタイルの接合強度が向上し、これによっても剥落を防止できる。
【特許文献１】特開２００３−２３１１０９号公報
【特許文献２】特開２００５−１４４９８８号公報
【発明の開示】
【発明が解決しようとする課題】
【０００９】
図４に示した粗面シートを用いたタイル張工法は、従来主流であったモルタル工法の欠点であるタイル剥落の問題を解決できるが、以下のような問題点を有している。
【００１０】
図４の工法では、粗面シートを予め型枠に取り付けなければならないため、型枠の設置前にその準備を全て終えていなければならない。型枠を設置した後、そしてコンクリートを打設した後には、もはやこの工法すなわち粗面シートを利用することはできない。実際に多くの建築施工においては、施工途中に試行錯誤により細部の仕様を変更することもよくある。しかしながら、この工法は、施工初期の段階で決定しておく必要があり、施工の段階がある程度進んでから利用することはできない。
【００１１】
また、型枠設置は、専門業者に委託する場合が多いが、粗面シートを利用する場合はその敷き込みも型枠業者に依頼しなければならず、コストが非常に高くなる。
【００１２】
以上の問題点を解決するために、本発明は、コンクリートとタイルの間に設けるタイル張用シートを用いたタイル張工法であって、予めコンクリート用型枠に敷き込み取り付ける必要がなく、コンクリートの歪みに追従可能であることにより剥落を防止でき、コンクリート面の凹凸を吸収してタイル面を平坦に仕上げることができることを目的とする。また、このようなタイル張工法を実現するためのタイル張用シートを目的とする。
【課題を解決するための手段】
【００１３】
上記の目的を解決するために、本発明は以下の構成を提供する。
本発明によるタイル張用シートの第１の態様は、コンクリート面上に塗布されたシート貼付剤に貼付可能な貼付面をもつ貼付面形成材と、基材と、タイルを張るためのモルタルを塗布可能なモルタル塗布面をもつモルタル面形成材とを積層し一体化したことを特徴とする。
【００１４】
本発明によるタイル張用シートの第２の態様は、コンクリート面上に塗布されたシート貼付剤に貼付可能な貼付面をもつ貼付面形成材と、タイルを張るためのモルタルが含浸可能なモルタル含浸材とを積層し一体化したことを特徴とする。
【００１５】
本発明によるタイル張用シートの第３の態様は、上記第１又は第２の態様において、前記モルタル面形成材が不織布であることを特徴とする。
【００１６】
本発明によるタイル張用シートの第４の態様は、上記第１〜３のいずれかの態様において、前記貼付面形成材の貼付面が平坦な面であることを特徴とする。
さらに、シート貼付剤がシート貼付剤又はポリマーセメントペーストであることを特徴とする。
またさらに、シート貼付剤が樹脂接着剤の場合、貼付面形成材には複数の孔(2b)が穿設されている。
【００１７】
本発明によるタイル張工法の態様は、上記のタイル張用シートを用いたものであって、コンクリート面上にシート貼付剤と塗布する第１工程と、前記貼付面を前記シート貼付剤に対して貼付することにより前記タイル張用シートを前記コンクリート面上に貼り付ける第２工程と、前記タイル張用シートの前記モルタル含浸材に対してモルタルを塗布する第３工程と、前記モルタルに対してタイルを張る第４工程とを有することを特徴とする。
【発明の効果】
【００１８】
本発明によるタイル張用シートは、シート貼付剤に貼付する貼付面をもつ貼付面形成材と、基材と、タイルを張るためのモルタルを塗布するモルタル塗布面をもつモルタル面形成材とからなる３層を積層し一体化したものである。別の形態として、基材を設けず、貼付面形成材とモルタル面形成材とからなる２層を積層し一体化したものでもよい。本発明によるタイル張用シートは、対象であるコンクリート面の固化後に適用される。従って、コンクリート用型枠に予め敷き込む必要がなく、作業コストが低減される。
【００１９】
コンクリート面に対しては、シート貼付剤により貼付されるため、コンクリートとタイル張用シートとの間の強固な接合を確保できる。シート貼付剤は、樹脂接着剤又はポリマーセメントペーストが好適である。また、モルタル含浸材にモルタルが含浸することにより、タイル張用シートとタイルとの間の強固な接合性を確保できる。タイル張シートを介した強固な２つの接合の相乗効果により、タイルの剥落防止に大きな効果がある。
【００２０】
また、シート貼付剤の層が介在することでコンクリートの歪みに追従できることでも、タイルの剥落防止の効果がさらに向上する。従来は、樹脂接着剤を用いてタイルを張った場合でも５％程度の剥落があったが、本発明においては、さらにこれを低減することができる。
【００２１】
また、タイル張用シート及びモルタルの層が介在することで、コンクリート面の凹凸を吸収することができる。この結果、コンクリート面の凹凸の影響がタイル面に現れることなく、タイルを平坦に張ることができる。
【００２２】
モルタル含浸材としては、不織布が好適である。不織布の絡み合った繊維の間にモルタルが含浸し固化することにより、モルタルの層の強度が向上する。
【００２３】
さらに、貼付面形成材の貼付面が平滑であることにより、シート貼付剤の貼付強度をより向上させることができる。
【００２４】
従来の、樹脂接着剤を用いたタイル張工法の場合、１個のタイルの寸法が大きい程、その重量を支えるために粘度の高い樹脂接着剤を用いる必要があった。粘度の高い樹脂接着剤は非常に作業性が悪い。本発明では、シート貼付剤である樹脂接着剤又はポリマーセメントペーストは、タイル張用シートを支えられれば十分であり、タイル張用シートはタイルに比べれば非常に軽量である。従って、本発明では、タイルの寸法に関わらず、粘度の低い作業性のよいシート貼付剤を用いることができる。
【００２５】
また、シート貼付剤として樹脂接着剤を用いる場合、貼付面形成材に複数の孔を設けると、これらの孔から外気を取り入れることにより樹脂接着剤が全体的に均一に硬化することができるという効果が得られる。
【００２６】
本発明によるタイル張工法によれば、コンクリートの固化後にシート貼付剤を塗布してタイル張用シートを貼付し、さらにモルタルを塗布してタイルを張る。本発明では、コンクリート型枠設置前における作業は不要であるので、コンクリート固化後においても本発明の適用を決定することができる。
【００２７】
本発明の効果をまとめると次の通りである。
（１）タイル張用シートをコンクリート固化後に適用できるので、型枠設置前の作業が不要となり、作業コストを低減できるとともに、施工途中においても柔軟に対応できる。
（２）タイル張用シートをシート貼付剤によりコンクリートに貼付することにより、シート貼付剤の強固な貼付強度と歪み追従性が得られ、タイルの剥落を防止できる。
（３）タイル張用シートがモルタル含浸材を備えることにより、モルタルの接合強度を強化するとともに、コンクリート面の凹凸を吸収してタイル面を平坦に仕上げることができる。
【発明を実施するための最良の形態】
【００２８】
以下、図面を参照して本発明の実施の形態を説明する。
図１は、本発明によるタイル張用シート１０の第１の実施形態を示す図であり、（ａ）断面図であり、（ｂ）コンクリートに対向する面の正面図である。
タイル張用シート１０は、複数のシート状部材を積層して形成した多層構造を備えた全体がフレキシブルなシートである。全体の厚さは、通常は約５〜１０mm程度であるが、張り付けるタイルの大きさ等により適宜設定する。１枚当たりの面積は、貼付作業が容易なように適宜設定する。
【００２９】
図１に示した形態は、３層構造であり、中央に基材１の層があり、基材１を挟んで一方の側に貼付面形成材２の層が、他方の側にモルタル含浸材３の層がある。これらの層は、十分な接合強度が得られる適宜の手段（貼付、圧着、熱融着、コーティング等）により一体的に接合されている。
【００３０】
基材１は、両側の層を支持する役割を果たしており、適宜の材料でよい。例えば、樹脂フィルム、織布(寒冷紗など)、不織布(比較的高密度のもの)等である。建築材料としての耐久性、耐候性、防水性等を備えたものが好ましい。
【００３１】
貼付面形成材２は、シート貼付剤に貼付可能な貼付面２ａをもつ。貼付面形成材２は、コンクリート面に貼付するために使用するシート貼付剤に対して強固に貼付する材質であればよい。例えば、エポキシ系樹脂、アクリル系樹脂等の合成樹脂フィルムでもよい。また、例えば、ポリマーセメントのコーティングフィルムでもよい。貼付面２ａは、平滑な面であることがシート貼付剤との接合強度を確保する上で好適である。
【００３２】
シート貼付剤としては、樹脂接着剤又はポリマーセメントペーストが好適である。樹脂接着剤としては、コンクリート下地に適したタイル張り用のエポキシ系、シリコーン・エポキシ系の接着剤が好適である。特に、シリコーン・エポキシ系接着剤は弾性を備えているため、コンクリート面の歪みに追従できるので好適である。
ポリマーセメントペースト（ポリマーセメントモルタルとも称される）はポリマーを混和しており、ポリマーとしては、水溶性ポリマーディスパージョン（ゴムラテックス、樹脂エマルション等）、再乳化粉末樹脂（スチレンブタジエンゴム、エチレン酢酸ビニル等）、水溶性ポリマー（セルロース誘導体、ポリビニルアルコール等）がある。
【００３３】
なお、シート貼付剤として樹脂接着剤を用いる場合は、貼付面形成材２に複数の孔２ｂを穿設する。複数の孔２ｂは、格子状等、均一に分布するように適宜配置する。孔２ｂの直径は、通常、１〜３mm程度であるが、これに限定されない。樹脂接着剤の場合は、空気と触れることで硬化するため、硬化を促進するために孔２ｂを設ける。孔２ｂから外気を取り入れることで硬化する。従って、３層構造の場合は、基材１も通気性を備えたものとする。なお、シート貼付剤がポリマーセメントペーストの場合は、作業直前に水と配合することで硬化するため、このような孔２ｂは不要である。
【００３４】
モルタル含浸材３は、モルタルが含浸できる材質のものであればよい。例えば、繊維状のものや多孔質のものがある。モルタル含浸材３の繊維や多孔にモルタルが含浸し固化することで、タイルとタイル張用シートとの間の強固な接合が確保される。モルタル含浸材３は、特に、合成樹脂繊維の不織布が好適である。多孔質のものとしては、例えば、合成樹脂フォームがある。なお、モルタル含浸材３と基材１との接合方法として、図１に示すように、モルタル含浸材３の一部が基材１中に埋設されていてもよい。
【００３５】
図２は、本発明によるタイル張用シート１０の第２の実施形態を示す断面図である。
図２に示した形態は、２層構造であり、図１に示した形態における中央の基材１の層がなく、貼付面形成材２の層と、モルタル含浸材３の層とが、十分な接合強度が得られる適宜の手段（貼付、圧着、熱融着、コーティング等）により一体的に接合されている。
【００３６】
貼付面形成材２は、図１の形態のものと同じであり、貼付面２ａは、平滑であることが好適である。
モルタル含浸材３も、図１の形態のものと同じである。なお、モルタル含浸材３と貼付面形成材２との接合方法として、図２に示すように、モルタル含浸材３の一部が貼付面形成材２の一部に埋設されていてもよい。但し、モルタル含浸材３を貼付面形成材２に埋設する場合も、貼付面形成材２の貼付面２ａの平滑性は保持する。
【００３７】
図３は、本発明によるタイル張工法の工程を概略的に示した図である。図３の例では、図２に示した２層構造のタイル張用シート１０を用いているが、図１に示した３層構造のタイル張用シートも同様に用いることができる。なお、シート貼付剤が樹脂接着剤の場合は、孔付きの貼付面形成材２をもつタイル張用シートを用いる。
図３(ａ)に示すように、打設され固化したコンクリート２０の面上にシート貼付剤５０を塗布する（第１工程）。次に、図３(ｂ)に示すように、貼付面形成材２の貼付面２ａをシート貼付剤５０に対して貼付することにより、タイル張用シート１０をコンクリート２０の面上に貼り付ける（第２工程）。続いて、図３に示すように、タイル張用シート１０のモルタル含浸材３に対してモルタル３０を塗布し（第３工程）、このモルタルに対してタイル４０を張る（第４工程）。モルタル３０は、モルタル含浸材３に含浸して固化する。
【図面の簡単な説明】
【００３８】
【図１】本発明によるタイル張用シートの第１の実施形態を示す図であり、（ａ）は断面図、（ｂ）はコンクリートに対向する面の正面図である。
【図２】本発明によるタイル張用シートの第２の実施形態を示す断面図である。
【図３】本発明によるタイル張工法の工程を示す図である。
【図４】従来の粗面シートを用いたタイル張工法の工程を示す図である。
【符号の説明】
【００３９】
１  基材
２  貼付面形成材
２ａ  貼付面
２ｂ  孔
３  モルタル含浸材
１０  タイル張用シート
２０  コンクリート
３０  モルタル
４０  タイル
５０  シート貼付剤
【図１】
2009024363.tif 000003
【図２】
2009024363.tif 000004
【図３】
2009024363.tif 000005
【図４】
2009024363.tif 000006